실 니 디 핀 류 , 수용성 고분자 및 필요 에 따라서 상기 의 첨가제 를 미리 물리 적 혼합 한다 . 이것 을 분체 공급 속도 3 내지 300 g / min 으로 밀 폐식 의 연속 식 2 축 혼련 기 에 공급 한다 . 처리 는 , 스 크류 회전수 10 내지 300 rpm , 동체 온도 40 내지 200 ℃ 에서 실시 한다 . 이 에 의해 플라스틱 양 ( 樣 ) 의 고체 분 산체 가 수득 된다 . 이것 을 분쇄기 를 사용 하 여 분쇄 함 으로써 고체 분 산체 분말 을 수득 할 수 있 다 . 또한 , 투입 된 실 니 디 핀 류 와 수용성 고분자 등 에 는 , 혼 련기 중 에서 , 혼련 에 의한 압력 이 가해진다 .